(57)【要約】【目的】香味成分が容器から逃げ出さない保香性を有し、汎用の廉価な樹脂を用いながら、ヒートシール性に優れた包装材料、包装容器及び包装材料の製造方法を提供することを目的とする。【構成】包装材料は、基材と最外熱可塑性材料層と最内熱可塑性材料層とから少なくともなる積層包装材料であって、少なくとも１の中間層が基材と最内層との間に設けられ、最内層と該中間層とがポリエチレン樹脂からなり、中間層のポリエチレン樹脂の密度が最内層のポリエチレン樹脂の密度より高いことを特徴とする。【選択図】　　　　なし【特許請求の範囲】
【請求項１】
基材と最外熱可塑性材料層と最内熱可塑性材料層とから少なくともなる積層包装材料であって、少なくとも１の中間層が基材と該最内層との間に設けられ、該最内層と該中間層とがポリエチレン樹脂からなり、該中間層のポリエチレン樹脂の密度が最内層のポリエチレン樹脂の密度より高いことを特徴とする包装材料。
【請求項２】
基材と、最外ポリエチレン層と、最内ポリエチレン層と、該基材と該最内層との間に設けられた少なくとも１の中間層と、から少なくともなる積層包装材料より形成された包装容器であって、該最内層及び該中間層のポリエチレンの密度が連続的若しくは不連続的に内側から外側に向けて高くなることを特徴とする包装容器。
【請求項３】
基材と最外熱可塑性材料層と最内熱可塑性材料層とから少なくともなる積層包装材料の製造方法であって、少なくとも１の中間層が基材と該最内層との間に押出しラミネーションにより設け、該最内層と該中間層とがポリエチレン樹脂からなり、該中間層のポリエチレン樹脂の密度が最内層のポリエチレン樹脂の密度より高く、該中間層のフィルムに金属蒸着膜が形成されていることを特徴とする包装材料の製造方法。
【発明の詳細な説明】
【０００１】
【発明の属する技術分野】
本発明は、保香性に優れた包装材料、包装容器および包装材料の製造方法に関する。
【０００２】
【従来の技術】
紙を基材としてその両面にポリエチレン樹脂を積層させた構成の包装材料は種々の飲料用のゲーブルトップ容器として使用されている。しかし、保存中に内容物の風味成分がポリエチレン樹脂に収着し、結果として風味が変化する場合がある。
【０００３】
その一例として、オレンジの香味成分として代表的なｄ−リモネンがあげられる。ｄ−リモネンはポリエチレンによく収着される。そして取り込まれたｄ−リモネンはポリエチレン層を拡散し、基材の紙層を通り抜け徐々に容器外部に放出されてしまう。したがってゲーブルトップ型紙容器に保存されている柑橘系ジュースのフレーバー変化は大きい。
【０００４】
ヒートシール性を改良するためにメタロセン触媒で重合を行なった直鎖状ポリエチレンを容器の最内層に用いることが行われている。しかし用いられる直鎖状ポリエチレンの密度が低いために、低密度ポリエチレンを最内層に用いた場合よりも内容物からの風味成分の損失が大きいと判断される場合がある。
【０００５】
これを回避するためにはポリエステル樹脂などのいわゆる保香性樹脂をラミネートすることが一般に行われている。容器としては高価なものとなってしまう。
【０００６】
【発明が解決しようとする課題】
解決しようとする問題点は、保香性に優れた包装材料、包装容器および包装材料の製造方法において、ヒートシール性に優れ、安価で製造実績のあるポリエチレンを包装材料に使用しながら、保香性に優れた包装材料・容器を得ることができないできない点である。
本発明は、ｄ−リモネンのような香味成分が容器から逃げ出さない保香性を有し、汎用の廉価な樹脂を用いながら、ヒートシール性に優れた包装材料、包装容器及び包装材料の製造方法を提供することを目的とする。
【０００７】
【課題を解決するための手段】
この課題を解決するために本発明は、包装材料の層構成を設計するとき、基材と最内層との間に設けられた中間層を最内層より高い密度のポリエチレンとするように構成したものである。これにより、上記目的を実現した。
【０００８】
【発明の実施の形態】
本発明の請求項１に記載の発明は、基材と最外熱可塑性材料層と最内熱可塑性材料層とから少なくともなる積層包装材料であって、少なくとも１の中間層が基材と最内層との間に設けられ、最内層と該中間層とがポリエチレン樹脂からなり、中間層のポリエチレン樹脂の密度が最内層のポリエチレン樹脂の密度より高いことを特徴とする包装材料である。
低密度ポリエチレンあるいは直鎖状低密度ポリエチレンなどのポリエチレンを有する包装材料において、基材とそのポリエチレン最内シール層との間に、最内シール層よりも密度の高いポリエチレン中間層層を設けることにより、ｄ−リモネンのような香味成分の収着、拡散を遅らせる。その結果として保香性を改良できるという作用を有する。
【０００９】
請求項２に記載の発明は、基材と、最外ポリエチレン層と、最内ポリエチレン層と、該基材と該最内層との間に設けられた少なくとも１の中間層と、から少なくともなる積層包装材料より形成された包装容器であって、該最内層及び該中間層のポリエチレンの密度が連続的若しくは不連続的に内側から外側に向けて高くなることを特徴とする包装容器である。
低密度ポリエチレンあるいは直鎖状低密度ポリエチレンを有する容器において、そのポリエチレンの最内シール層と中間層に、内側から外側に向けて密度の高くなる密度勾配を設けることにより、ｄ−リモネンのような香味成分が収着、拡散することを遅延させる。その結果、保香性を改良できるという作用を有する。
【００１０】
請求項３に記載の発明は、基材と最外熱可塑性材料層と最内熱可塑性材料層とから少なくともなる積層包装材料の製造方法であって、少なくとも１の中間層が基材と該最内層との間に押出しラミネーションにより設け、該最内層と該中間層とがポリエチレン樹脂からなり、該中間層のポリエチレン樹脂の密度が最内層のポリエチレン樹脂の密度より高く、該中間層のフィルムに金属蒸着膜が形成されていることを特徴とする包装材料の製造方法である。
基材と最外熱可塑性材料層と最内低密度ポリエチレン層とから少なくともなる積層包装材料の製造方法において、基材とそのポリエチレン最内シール層との間に、最内シール層よりも密度の高いポリエチレン中間層フィルムを設けることにより、ｄ−リモネンのような香味成分が収着、拡散することを遅延させる。更に、そのフィルムにアルミ、スズ等の金属を蒸着したことにより、更に保香性を改良できるという作用を有する。
以下、本発明の実施の形態について、説明する。
【００１１】
（実施の形態１）
板紙を基材とし、低密度ポリエチレン（ＬＤＰＥ）を最内層とし、基材と最内層との間に最内層ポリエチレンよりも高密度のポリエチレン（ＨＤＰＥ）を含む下記の構成からなる包装材料である。
ＬＤＰＥ／基材／ＨＤＰＥ／ＬＤＰＥ
【００１２】
（実施の形態２）
板紙を基材とし、メタロセン触媒を用いて重合された直鎖状低密度ポリエチレン（ＬＬＤＰＥ）を最内層とし、基材と最内層との間に最内層ポリエチレンよりも高密度のポリエチレン（ＨＤＰＥ）を含む下記の構成からなる包装材料である。
ＬＤＰＥ／基材／ＨＤＰＥ／ＬＬＤＰＥ
上記の構成は共押し出しラミネートにより製造可能である。
【００１３】
この発明の包装材料を製造する際に、押し出し加工によるゲーブルトップ用包装材料の製造で最内層として用いられる低密度ポリエチレンは、密度０．９１０〜０．９２６ｇ／ｃｍ３、融点１０５〜１１３℃であり、直鎖状低密度ポリエチレンの場合には密度０．９１０〜０．９１８ｇ／ｃｍ３、融点１０２〜１０５℃である。この発明によるこの形態において、最内層よりも密度の高いポリエチレンとは、その密度が０．９３６ｇ／ｃｍ３以上、融点１２７℃以上のものであり、最内層樹脂よりも密度で０．０１０ｇ／ｃｍ３以上大きく、また融点では１５℃以上高いのものを示す。なお、ここで示すポリエチレン樹脂の融点とは、Ｋ６９２２−２に準拠したＤＳＣ分析において得られた温度である。
【００１４】
（実施の形態３）
この発明において、次に示す構造も本発明の実施の形態の一つである。
ＬＤＰＥ／基材／ＬＤＰＥ／ＨＤＰＥ／ＬＤＰＥあるいはＬＬＤＰＥ
上記の構成の材料は、ＨＤＰＥの多層押し出しラミネーション、あるいはＨＤＰＥフィルムを用いた押し出しラミネーションにより製造される。
ＨＤＰＥフィルムを用いた押し出しラミネーションを用いた包装材料の製造方法では、アルミニウム、スズ等の金属を蒸着したＨＤＰＥフィルムを用いることにより、更に保香性能を向上させることができる。得られる包装材料は、次の層構成を持つ。
ＬＤＰＥ／基材／ＬＤＰＥ／金属蒸着ＨＤＰＥ／ＬＤＰＥあるいはＬＬＤＰＥ
なお、蒸着ＨＤＰＥはラミネートの際、蒸着面をシーラント層に向けてラミネートすることが保香性の観点から好ましい。実用上は蒸着面を基材側に向けても何ら問題はない。
【００１５】
なお、以上の説明では、構成例で説明したが、その他の材料についても同様に実施可能である。
【００１６】
上述の包装材料は、製造後、例えば、一般的なゲーブルトップ容器の製造方法と同一の方法でゲーブルトップブランクスに加工される。本構成では蒸着ＨＤＰＥフィルムを用いると金属断面（蒸着面）が露出するためブランクスにする際、必要に応じてスカイブ加工等の断面処理を行なう。
【００１７】
この発明における包装容器は、例えば、ゲーブルトップ型容器の他、ブリック状（平行６面体）の他、６角柱状、８角柱状、四面体形状などがある。
【００１８】
【実施例】
次に、本発明の具体例を説明する。
【００１９】
（実施例１）
下記構成の包装材料を共押し出し加工により作製した。
ＬＤＰＥ（１６ｇ／ｍ２）／基材／ＨＤＰＥ（１６ｇ／ｍ２）／ＬＤＰＥ（２０ｇ／ｍ２）
最内層と外層には密度０．９２４ｇ／ｃｍ３、融点１１３℃である低密度ポリエチレンを用いた。また基材と最内層との間には密度０．９４２ｇ／ｃｍ３、融点１３０℃である高密度ポリエチレンを使用した。
【００２０】
（実施例２）
下記構成の包装材料を共押し出し加工により作製した。
ＬＤＰＥ（１６ｇ／ｍ２）／基材／ＨＤＰＥ（１６ｇ／ｍ２）／ＬＬＤＰＥ（２０ｇ／ｍ２）
外層には密度０．９２４ｇ／ｃｍ３、融点１１３℃である低密度ポリエチレンを用いた。また基材と最内層との間には密度０．９４２ｇ／ｃｍ３、融点１３０℃である高密度ポリエチレンを使用した。最内層にはメタロセン触媒により重合された密度０．９１３ｇ／ｃｍ３、融点１０３℃の直鎖状低密度ポリエチレンを使用した。
【００２１】
（実施例３）
厚さ１０μｍのＨＤＰＥフィルムを押し出し加工でラミネートし下記構成の包装材料を作製した。
ＬＤＰＥ（１６ｇ／ｍ２）／基材／ＬＤＰＥ（１０ｇ／ｍ２）／ＨＤＰＥフィルム（１０μｍ）／ＬＤＰＥ（２０ｇ／ｍ２）
最内層、フィルムラミネート層および外層には密度０．９２４ｇ／ｃｍ３、融点１１３℃である低密度ポリエチレンを用いた。また、この時使用したＨＤＰＥフィルムは密度０．９５６ｇ／ｃｍ３、融点１３１℃の高密度ポリエチレン樹脂をインフレーション加工して作製したものである。
【００２２】
（実施例４）
アルミ蒸着した厚さ１０μｍのＨＤＰＥフィルムを押し出し加工でラミネートし下記構成の包装材料を作製した。
ＬＤＰＥ（１６ｇ／ｍ２）／基材／ＬＤＰＥ（１０ｇ／ｍ２）／蒸着ＨＤＰＥフィルム（１０μｍ）／ＬＤＰＥ（２０ｇ／ｍ２）
最内層、フィルムラミネート層および外層には密度０．９２４ｇ／ｃｍ３、融点１１３℃である低密度ポリエチレンを用いた。また蒸着ＨＤＰＥフィルムは密度０．９５６ｇ／ｃｍ３、融点１３１℃の高密度ポリエチレン樹脂をインフレーション加工して作製したＨＤＰＥフィルムに厚さ４００オングストロームのアルミニウムの真空蒸着を行ったものである。
【００２３】
（比較例１）
下記構成の包装材料を共押し出し加工により作製した。
ＬＤＰＥ（１６ｇ／ｍ２）／基材／ＬＤＰＥ（１６ｇ／ｍ２）／ＬＤＰＥ（２０ｇ／ｍ２）
外層、内層、最内層ともすべて同じポリエチレンを使用した。使用した低密度ポリエチレンの密度は０．９２４ｇ／ｃｍ３、融点は１１３℃である。
【００２４】
（比較例２）
下記構成の包装材料を共押し出し加工により作製した。
ＬＤＰＥ（１６ｇ／ｍ２）／基材／ＬＤＰＥ（１６ｇ／ｍ２）／ＬＬＤＰＥ（２０ｇ／ｍ２）
外層、内層には比較例１と同じ密度０．９２４ｇ／ｃｍ３、融点１１３℃の低密度ポリエチレンを使用した。そして最内層にはメタロセン触媒により合成された密度０．９１３ｇ／ｃｍ３、融点１０３℃である直鎖状低密度ポリエチレンを使用した。
【００２５】
（保香性比較試験結果）
上記の実施例、比較例に示された積層体から１リットルのゲーブルトップ型容器ブランクスを製造し、充填機にて濃縮還元１００％オレンジジュースを充填した。容器を１０℃雰囲気に２日放置した後、官能試験により保香性の評価を行なった。
評価にあたっては同オレンジジュースをガラスビンに詰め密封したものを参照として、１対比較法によりそれぞれの保香性の評価をした。
結果を下記に示す。結果はガラスビン充填オレンジジュースのフレーバーを５とし、それぞれの紙容器のオレンジジュースのフレーバーの強度を１、２、３、４、５の５段階で相対的に評価したパネリストの採点の平均値で示した。
参照　　　　５．０
実施例１　　３．２
実施例２　　３．０
実施例３　　３．４
実施例４　　３．７
比較例１　　２．２
比較例２　　１．５
実質的に風味成分の収着のないと考えられるガラスビンと比較した場合、紙容器でのフレーバーの低下は避けられないが、実施例の容器におけるフレーバーは比較例のものよりも明らかに強く、実施例の包材はいずれも保香性が改善されていると判断できる。
【００２６】
【発明の効果】
以上説明したように本発明の包装材料、包装容器および包装材料の製造方法によって、
ｄ−リモネンのような香味成分が容器から逃げ出さない保香性を有し、汎用の廉価な樹脂を用いながら、ヒートシール性に優れた包装材料、包装容器及び包装材料の製造方法を提供することができる。